(57)【要約】【課題】本発明は、濾過用途に好適な高い透水性能、高い阻止性能、さらに長期の高い運転圧力負荷に対する耐久性能を備える多孔質膜を提供することを目的とする。【解決手段】濾過液側の表面を一方の表面、被濾過液側を他方の表面としたときに、前記一方の表面の表面孔径指数（＝最表面の孔径／第２表面の孔径）が２．５以上であることを特徴とする、多孔質膜。【選択図】図３
2020171923.tif 000002
【特許請求の範囲】
【請求項１】
濾過液側の表面を一方の表面、被濾過液側を他方の表面としたときに、前記一方の表面の表面孔径指数（＝最表面の孔径／第２表面の孔径）が２．５以上であることを特徴とする、多孔質膜。
【請求項２】
前記一方の表面の前記最表面の孔径が１．０μｍ以上である、請求項１に記載の多孔質膜。
【請求項３】
前記一方の表面の前記最表面の孔径の前記他方の表面の孔径に対する割合が３０以上である、請求項１又は２に記載の多孔質膜。
【請求項４】
他方の表面の孔径が６０ｎｍ以下である、請求項１〜３のいずれか一項に記載の多孔質膜。
【請求項５】
耐圧縮強度が０．３０ＭＰａ以上である、請求項１〜４のいずれか一項に記載の多孔質膜。
【請求項６】
膜厚方向について、他方の表面の位置を０、一方の表面の位置を１として規格化し膜厚方向に１０分割した場合の膜厚位置が０．９〜１．０の領域における断面孔径が０．５μｍ以上である、請求項１〜５のいずれか一項に記載の多孔質膜。
【請求項７】
圧縮クリープ係数が−０．０１４以上である、請求項１〜６のいずれか一項に記載の多孔質膜。
【請求項８】
中空糸状の膜形状を有し、
前記一方の表面のうち前記中空糸膜の流路の中心を挟んで対向する２箇所での前記表面孔径指数との差が１．３以下である、請求項１〜７のいずれか一項に記載の多孔質膜。
【請求項９】
主成分として、フッ化ビニリデン系樹脂を含む、請求項１〜８のいずれか一項に記載の多孔質膜。
【請求項１０】
主成分として、フッ化ビニリデンとヘキサフルオロプロピレンとの共重合ポリマーを含む、請求項１〜９のいずれか一項に記載の多孔質膜。
【請求項１１】
主成分として、フッ化ビニリデンとクロロトリフロオロエチレンとの共重合ポリマーを含む、請求項１〜１０のいずれか一項に記載の多孔質膜。
【発明の詳細な説明】
【技術分野】
【０００１】
本発明は、多孔質膜に関する。
【背景技術】
【０００２】
濾過プロセスは、無菌水、高純度水或いは飲料水の製造、空気の浄化等の産業分野において、広く用いられてきた。また、近年においては、生活廃水や産業排水等の下水処理場における二次処理或いは三次処理や、浄化槽における固液分離等の高濁性水処理の分野等においても、その用途範囲が広がりつつある。
【０００３】
このような濾過プロセスに用いられる濾材としては、加工性に優れる高分子を中空管状に形成した中空糸膜、或いは、高分子をシート状に形成した平膜等を、集合させてなる膜モジュールが用いられている。
【０００４】
特に河川水を除濁して上水等で用いる場合には、高い阻止性能、大量の水を処理するための高い透水性能、高い運転圧力を含む幅広い運転条件で長期間使用できる高い強度、の３つの性能が要求される。
【０００５】
前記の膜モジュールに用いられる多孔質膜に求められる性能のうち、水処理分野では濾過した水の水質に影響を及ぼすため、ウイルスや細菌を確実に除去できる阻止性能が重要である。さらに阻止性能を維持しつつ、高い透水性能を持つことが必要である。
【０００６】
特許文献１において、膜厚方向の断面孔径を規定することにより、ウイルスの除去率と透水性能、高い耐圧縮強度を両立した多孔質膜が提案されている。しかし、かかる多孔質膜では、長期の圧縮クリープに対する耐久性が低く、さらなる耐久性向上が必要である。
【先行技術文献】
【特許文献】
【０００７】
【特許文献１】国際公開第２０１７／２１７４４６号
【発明の概要】
【発明が解決しようとする課題】
【０００８】
本発明は、濾過用途に好適な高い透水性能、高い阻止性能、さらに長期の高い運転圧力負荷に対する耐久性能を備える多孔質膜を提供することを目的とする。
【課題を解決するための手段】
【０００９】
本発明者らは、上記課題を解決するために鋭意検討を重ねた結果、本発明に至った。
【００１０】
すなわち本発明は、以下の通りである。
【００１１】
［１］
濾過液側の表面を一方の表面、被濾過液側を他方の表面としたときに、前記一方の表面の表面孔径指数（＝最表面の孔径／第２表面の孔径）が２．５以上であることを特徴とする、多孔質膜。
［２］
前記一方の表面の前記最表面の孔径が１．０μｍ以上である、［１］に記載の多孔質膜。
［３］
前記一方の表面の前記最表面の孔径の前記他方の表面に対する孔径の割合が３０以上である、［１］又は［２］に記載の多孔質膜。
［４］
他方の表面の孔径が６０ｎｍ以下である、［１］〜［３］のいずれかに記載の多孔質膜。
［５］
耐圧縮強度が０．３０ＭＰａ以上である、［１］〜［４］のいずれかに記載の多孔質膜。
［６］
膜厚方向について、他方の表面の位置を０、一方の表面の位置を１として規格化し膜厚方向に１０分割した場合の膜厚位置が０．９〜１．０の領域における断面孔径が０．５μｍ以上である、［１］〜［５］のいずれかに記載の多孔質膜。
［７］
圧縮クリープ係数が−０．０１４以上である、［１］〜［６］のいずれかに記載の多孔質膜。
［８］
中空糸状の膜形状を有し、
前記一方の表面のうち前記中空糸膜の流路の中心を挟んで対向する２箇所での前記表面孔径指数との差が１．３以下である、［１］〜［７］のいずれかに記載の多孔質膜。
［９］
主成分として、フッ化ビニリデン系樹脂を含む、［１］〜［８］のいずれかに記載の多孔質膜。
［１０］
主成分として、フッ化ビニリデンとヘキサフルオロプロピレンとの共重合ポリマーを含む、［１］〜［９］のいずれかに記載の多孔質膜。
［１１］
主成分として、フッ化ビニリデンとクロロトリフロオロエチレンとの共重合ポリマーを含む、［１］〜［１０］のいずれかに記載の多孔質膜。
【発明の効果】
【００１２】
本発明によれば、濾過用途に好適な高い透水性能、高い阻止性能、さらに長期の高い運転圧力負荷に対する耐久性能を備える多孔質膜を提供することができる。
【図面の簡単な説明】
【００１３】
【図１】中空形状の多孔質膜を製造する場合の製造装置の一例である。
【図２】圧縮クリープ係数を算出するための概要図である。
【図３】（Ａ）実施例３の多孔質膜の内表面の電子顕微鏡写真（２５０倍）である。（Ｂ）（Ａ）に示す多孔質膜の内表面における最表面の孔と第２表面の孔との例である。
【発明を実施するための形態】
【００１４】
以下、本発明の好適な実施形態について詳細に説明する。
【００１５】
本実施形態の多孔質膜は、濾過液側の表面を一方の表面、被濾過液側を他方の表面としたときに、前記一方の表面の表面孔径指数（＝最表面の孔径／第２表面の孔径）が２．５以上であることを特徴とする。
【００１６】
本実施形態の多孔質膜は、膜を構成する高分子成分として、例えば、フッ化ビニリデン系、ヘキサフルオロプロピレン系、クロロトリフロオロエチレン系、またはポリスルホン系の樹脂を主成分として含む。ここで、「主成分として含む」とは、高分子成分の固形分換算で５０質量％以上含むことを意味する。
【００１７】
ポリスルホン系樹脂としては、ポリスルホンおよびポリエーテルスルホンなどがあげられる。
【００１８】
なお、以下はフッ化ビニリデン系樹脂ついて述べるが、本発明の多孔質膜を構成するための高分子成分は、これに限るものではない。
フッ化ビニリデン系樹脂とは、フッ化ビニリデンのホモポリマー、又は、フッ化ビニリデンを重量比で５０％以上含有する共重合ポリマーを意味する。フッ化ビニリデン系樹脂は、柔軟性に優れることから共重合ポリマーであることが好ましい。フッ化ビニリデン系樹脂が共重合ポリマーである場合、フッ化ビニリデンモノマーと共重合させる他の共重合モノマーとしては、公知のものを適宜選択して用いることができ、特に限定されるものではないが、例えば、テトラフルオロエチレンやトリフルオロエチレン、ヘキサフルオロプロピレンのようなフッ素系モノマーやクロロトリフルオロエチレンのような塩素系モノマー等を好適に用いることができる。
一般に汚濁分の多い原水を濾過する場合、濾過を続けていくと膜表面又は膜内部に濾過
されずに残った堆積物が新たな濾過抵抗となるため、濾過能力が落ちてしまうことが知ら
れている。そのため、濾過運転の途中に濾過をせずに高流速の水流で堆積物を剥ぎ取るフ
ラッシング、気泡を膜にあて、膜を振動させることにより堆積物を剥ぎ取るエアースクラビング、濾過の方向を逆にして洗浄する逆洗等が取り入れられている。特に、柔軟性の高い共重合ポリマーを使用した膜の場合、エアースクラビングによる振動が大きく効率的に堆積物を剥ぎ取ることができる。
【００１９】
なお、フッ化ビニリデン系樹脂の重量平均分子量（Ｍｗ）は、特に限定されるものではないが、１０万以上１００万以下であることが好ましく、１５万以上９０万以下であることがより好ましい。また、単一の分子量のフッ化ビニリデン系樹脂に限らず、複数の分子量が違うフッ化ビニリデン系樹脂を混合してもよい。なお、本実施形態において、重量平均分子量（Ｍｗ）については、分子量既知の標準樹脂を基準としたゲルパーミエーションクロマトグラフィー（ＧＰＣ）で測定することができる。
【００２０】
また、多孔質膜は、特に限定されるものではないが、高分子成分中に、フッ化ビニリデン系樹脂を、８０質量％以上９９．９９質量％以下含むことが好ましい。
【００２１】
一方、多孔質膜は、他の高分子成分を含むものであってもよい。他の高分子成分としては、特に限定されるものではないが、フッ化ビニリデン系樹脂と相溶するものが好ましく、例えば、フッ化ビニリデン系樹脂と同様に高い薬品耐性を示すフッ素系の樹脂等を好適に用いることができる。
【００２２】
また、多孔質膜は、他の高分子成分として親水性の樹脂を含むことが好ましい。親水性の樹脂として、重量平均分子量（Ｍｗ）が２万以上３０万以下のポリエチレングリコール（ポリエチレンオキサイドと呼ばれることもある。）や、分子量の指標であるＫ値が１７以上１２０未満のポリビニルピロリドンが好ましい。なお、本実施形態において、Ｋ値についてはＪＩＳ  Ｋ７３６７−２に準拠して測定することができる。
【００２３】
ポリエチレングリコールの場合、フッ化ビニリデン系樹脂１００質量部に対し０．０１質量部以上４．０質量部以下含むことが好ましい。望ましくは０．０１質量部以上３．５質量部以下であり、さらに望ましくは０．０１質量部以上３．０質量部以下である。多孔質膜がこのようなポリエチレングリコールを含むことにより、膜表面の親水性が増し、水溶液と接触させた際に膜表面に水分子層が形成されやすくなるので、この膜表面に形成される水分子層により、多孔質膜を構成する高分子成分と洗浄薬品との接触頻度が低減されるものと推定され、結果として、多孔質膜の薬品耐性を向上させることができる。
【００２４】
ここで、ポリエチレングリコールの重量平均分子量（Ｍｗ）が２万未満であると、膜からの溶出が増大する傾向にある。逆に、ポリエチレングリコールの重量平均分子量（Ｍｗ）が３０万を超えると、多孔質膜を形成する多孔質体にポリエチレングリコールが球状に含まれる部分が生じ、多孔質体の強度が低下する傾向にある。
一方、ポリエチレングリコールの含有量が０．０１質量部未満であると、水分子層が形成されにくい傾向にあり、４．０質量部を超えると、ポリエチレングリコールが水分子を過剰に引き付けて膜が膨潤し、透水量が低下する傾向にある。好ましくは、０．１質量部以上であり、さらに好ましくは０．３質量部以上である。
【００２５】
上記のポリエチレングリコールの含有形態は、特に限定されるものではなく、例えば、コーティングやグラフト重合等により多孔質体の表面層のみにポリエチレングリコール分子が存在するものであってもよいが、薬品耐性の向上効果を長期的に持続させる観点から、ポリエチレングリコール分子の少なくとも一部が多孔質体の骨格中に埋抱されていることがより好ましい。いずれの形態であっても、薬品耐性の向上効果は奏されるが、コーティング等でポリエチレングリコールを多孔質体の表面層に付与した場合には、水中で使用した際に経時的にポリエチレングリコールが溶出し、また、グラフト重合等でポリエチレングリコールを多孔質体の表面層に物理的に結合させた場合には、膜の洗浄時に結合部位が洗浄薬品により切断され、いずれも、薬品耐性の向上効果を長期的に維持することが困難な傾向にある。
上記は、親水性樹脂としてポリエチレングリコールを用いた場合の含有形態について述べたが、特にこれに限るものではない。
【００２６】
上記の多孔質膜の形態として、例えば、中空糸膜の膜構造を有する形態とすることができる。かかる形態は、言い換えれば、中空糸状の膜形状である。
ここで、中空糸膜とは、中空環状の形態をもつ膜を意味する。多孔質膜が中空糸膜の膜構造を有することにより、平面状の膜に比べて、モジュール単位体積当たりの膜面積を大きくすることが可能である。
但し、本実施形態の多孔質膜は、中空糸膜の膜構造を有する多孔質膜（中空糸状の多孔質膜）に限定されるものではなく、平膜、管状膜などの他の膜構造を有するものであってもよい。
【００２７】
水処理の分野では、ウイルスやバクテリアなどを除去することが求められるが、上記の多孔質膜は、前述の他方の表面を原水側として用い、原水側の表面の孔径を５０ｎｍ以下とすることによって、高い阻止性能を発現させながら、透水性能の低下を抑制できる。
【００２８】
上記他方の表面の孔径は５ｎｍ以上６０ｎｍ以下がより好ましく、さらに好ましくは５ｎｍ以上４０ｎｍ以下であり、特に好ましくは５ｎｍ以上３５ｎｍ以下である。なお、本願明細書では、他方の表面の孔径とは、特に断りのない限り、他方の表面の最表面の孔径というものとする。
【００２９】
さらに上記の多孔質膜は、三次元網目状構造が好ましい。三次元網目状構造であると、隣り合う孔同士の連通性が良いため、多孔質膜を水が通過する際の抵抗が小さく、高い透水性能を発現させることができる。連通性は、多孔質膜の膜厚と、純水透水量の比率で表せる。たとえば、球状の結晶が連結した構造や孔と孔の連通性が悪い独立泡構造は、膜厚部での抵抗が大きくなるので、その比率が小さくなるのに対して、三次元網目状構造は、その比率が大きくなる。純水透水量をＦとした場合に、１０００ＬＭＨ以上であることが好ましく、さらに好ましくは１２００ＬＭＨ以上である。さらに好ましくは１４００ＬＭＨ以上である。
【００３０】
また、多孔質膜の膜厚をＤとした場合に、多孔質膜の膜厚と純水透水量の比率を透水係数Ｐと定義すると、Ｐ＝Ｆ／Ｄで表される。本実施形態において、透水係数Ｐは３０００Ｌ／ｍ２／ｈｒ／ｍｍ以上であると、三次元網目状構造で高い透水性能を発現させた多孔質膜である。好ましくは３５００Ｌ／ｍ２／ｈｒ／ｍｍ以上であり、さらに好ましくは４０００Ｌ／ｍ２／ｈｒ／ｍｍ以上である。
【００３１】
また、膜厚は１５０μｍ以上であり、さらに好ましくは１６０μｍ以上である。膜厚が１５０μｍ以上であると、濾過時の圧力に対して、多孔質膜の構造を維持することができる。
【００３２】
上記の多孔質膜を中空糸膜の膜構造とする場合、濾過面積を大きく確保できる外圧濾過方式が主に用いられる。そのため、濾過運転時に中空糸膜が潰れないために外圧方向に対する高い強度、すなわち高い耐圧縮強度を有することが多孔性中空糸膜に求められる。本実施形態の多孔質膜は、耐圧縮強度を０．３０ＭＰａ以上とすることができる。耐圧縮強度が０．３０ＭＰａ以上であれば、瞬間的に外圧方向に圧力がかかっても中空糸膜がつぶれる事は無い。
【００３３】
さらに、長期に運転圧力がかかる水処理の分野で、外圧濾過の場合には、その形状を長期間、維持することができる圧縮クリープ耐性が求められる。また、内圧濾過の場合には、破裂クリープ耐性が求められる。本願明細書では、多孔質膜の効果として圧縮クリープ耐性を主として記載するが、本実施形態の多孔質膜は外圧濾過用途に限られない。
圧縮クリープ耐性は圧縮クリープ係数により評価した。表面孔径指数が大きいと、最も圧縮応力がかかる中空糸膜内表面（外圧濾過の場合、一方の表面）の最表面への流れが急激に変化するため、最表面への負荷が減り圧縮クリープ潰れを抑制できる。圧縮クリープ係数は−０．０１４以上が好ましく、さらに好ましくは−０．０１２以上である。特に好ましくは−０．０１０以上である。
【００３４】
本多孔質膜は、濾過液側の表面（一方の表面）の最表面の孔径の第２表面の孔径に対する割合（表面孔径指数＝最表面の孔径の平均値／第２表面の孔径の平均値）が、２．５以上であることにより、高い圧縮クリープ耐性を発現できる。表面孔径指数は、さらに好ましくは２．８以上であり、特に好ましくは３．０以上である。
また、表面孔径指数は、急激な多孔質膜の構造変化を抑制する観点から、３０以下としてよく、好ましくは２５以下である。
ここで、第２表面の孔径とは、膜厚方向にみて最表面の孔の中に観察することができる孔であって、その中で最も一方の表面側に観察される孔の孔径ことをいう。詳細には、膜厚方向にみて最表面の孔の中に観察することができる孔が複数存在する場合には、複数の孔のうち当該孔の外輪郭線をなす部分の膜厚方向における平均位置が最も一方の表面側にある孔の孔径のことを第２表面の孔径という。
【００３５】
また、多孔質膜を中空糸膜の膜構造とする場合、中空糸膜の中空部内径は０．１０ｍｍ以上５．０ｍｍ以下であり、その外径が０．１５ｍｍ以上６．０ｍｍ以下であることが好ましい。
【００３６】
多孔質膜のウイルスの阻止性能を測定する方法として、大腸菌ファージＭＳ−２を用いて行うことができる。試験方法としては、例えば決まった大きさの指標菌を培養して、ウイルス原液は指標菌を約１．０×１０７ｐｆｕ／ｍＬの濃度を含有する様に蒸留水中で調製し、全ろ過を行う。原液中の菌濃度を分子に、透過液の菌濃度を分母にとり、その比を常用対数（ＬＲＶ）で表す。本実施形態の多孔質膜では、ＬＲＶ１．５以上とすることが好ましく、より好ましくは２．０以上である。
【００３７】
さらに透水性能を向上させるためには、多孔質膜を、原水側が、孔径が小さい、その他他方の表面側となるようにして用い、濾過液側の孔径を、原水側に比べて大きくすることが良い。これにより、膜断面方向に液が通過する際の抵抗を小さくすることができ、透水性能を高くすることができる。また、原水側の孔径が小さいため、膜汚れの原因物質による膜断面方向の閉塞を抑制することができる。
【００３８】
多孔質膜の一方の表面の前記最表面の孔径は、濾過性能の観点から、１．０μｍ以上２００μｍ以下が好ましく、より好ましくは２μｍ以上１８０μｍ以下であり、特に好ましくは５μｍ以上１６０μｍ以下である。
【００３９】
孔径が小さい側（他方の表面側）の表面の孔径の平均値に対して、孔径が大きい側（一方の表面側）の孔径の平均値は、その３０倍以上にするとよい。それにより、高い透水性能を発現させることができる。好ましくは、４０倍以上３０００倍以下である。さらに好ましくは５０倍以上２５００倍以下である。この範囲にあると、高い透水性能とともに、高い耐圧縮強度を発現させることができる。
【００４０】
また、膜厚方向の孔径プロファイルを取った際に、原水側の表面（他方の表面）の位置を０、濾過液側の表面（一方の表面）の位置を１として規格化し膜厚方向に１０分割した場合の膜厚位置が０．９〜１．０の領域における断面孔径が０．５μｍ以上であると、高い透水性能を発現することができるため、好ましい。０．９〜１．０の領域における断面孔径が０．５μｍ以上であることにより、濾過時の抵抗が下がり、かつ、膜性能低下の要因となる物質が膜の断面方向に堆積しないため、透水性能の低下を抑制することができる。上記０．９〜１．０の領域における断面孔径は、より好ましくは０．６μｍ以上であり、特に好ましくは０．８μｍ以上である。
【００４１】
本実施形態の多孔質膜は、単一層で構成されても、二層以上の多層構造でも良い。
【００４２】
次に、上記実施形態の多孔質膜の製造方法について説明する。
【００４３】
上記実施形態の多孔質膜は、好ましくは、フッ化ビニリデン系樹脂、さらに好ましくは、フッ化ビニリデンを重量比で５０％以上含有する共重合ポリマー、またはポリスルホン系の樹脂を主成分とする疎水性高分子成分、親水性高分子成分、並びに、これら疎水性及び親水性高分子成分の共通溶媒を少なくとも含有する製膜原液（紡糸原液）を、成型用ノズルから押し出し、水を主成分とする溶液中で凝固させる、いわゆる湿式製膜法、或いは、成形用ノズルから押し出した後に所定の空走区間を確保する、いわゆる乾湿式製膜法によって製造される。ここで本発明における疎水性高分子及び親水性高分子とは、その高分子の２０℃での臨界表面張力（γｃ）が５０（ｍＮ／ｍ）以上のものを親水性高分子と、５０（ｍＮ／ｍ）未満のものを疎水性高分子と定義する。
【００４４】
フッ化ビニリデンモノマーと共重合させる他の共重合モノマーとしては、公知のものを適宜選択して用いることができ、特に限定されるものではないが、例えば、テトラフルオロエチレンやトリフルオロエチレン、ヘキサフルオロプロピレンのようなフッ素系モノマーやクロロトリフルオロエチレンのような塩素系モノマー等を好適に用いることができる。
【００４５】
また、必要に応じて、製膜原液は、疎水性高分子に対する非溶媒を含んでいてもよい。
【００４６】
本実施形態の製造方法においては、まず、フッ化ビニリデン系樹脂を主成分とする多孔質膜を形成するための疎水性高分子成分と、親水化成分としての親水性高分子成分とを、それら疎水性及び親水性高分子成分の共通溶媒に溶解させた多孔質膜製膜原液を作製する。
【００４７】
多孔質膜を形成するための疎水性高分子成分は、単一分子量のフッ化ビニリデン系樹脂でもよく、複数の分子量が違うフッ化ビニリデン系樹脂の混合物でもよい。また、多孔質膜の性質を改善するために、疎水性高分子成分に、疎水性高分子に限定されず１種以上の他の高分子を混合してもよい。
【００４８】
他の高分子を混合する場合、他の高分子はフッ化ビニリデン系樹脂と相溶するものであれば特に限定されるものではなく、例えば、膜に親水性を付与したい場合は親水性高分子を、疎水性をより高めたい場合は疎水性高分子、好ましくはフッ素系の高分子等を用いればよい。他の高分子を混合する場合、全高分子成分の固形分換算で、フッ化ビニリデン系樹脂を８０質量％以上、好ましくは９０質量％以上含有することが好ましい。
【００４９】
本実施形態の製造方法においては、製膜原液に配合する親水化成分としての親水性高分子成分には、重量平均分子量（Ｍｗ）が２万以上１５万以下のポリエチレングリコール（ポリエチレンオキサイドと呼ばれることもある）を用いることが好ましい。重量平均分子量が２万未満のポリエチレングリコールを用いても、多孔質膜を作製することは可能であるが、本発明を満たす孔径の多孔質膜を製膜することが困難な傾向にある。また、重量平均分子量が１５万を超える場合は、多孔質膜を形成する疎水性高分子成分の主成分であるフッ化ビニリデン系樹脂と紡糸原液中で均一に溶解することが困難な傾向にある。製膜性に優れる紡糸原液を得る観点から、ポリエチレングリコールの重量平均分子量は２万以上１２万以下であることがより好ましい。なお、製膜性に優れる紡糸原液を得るとともに、結晶化度と比表面積のバランスを保つ観点から、ポリエチレングリコールの親水性高分子成分に占める割合は、親水性高分子成分の固形分換算で、好ましくは８０質量％以上、より好ましくは９０質量％以上、さらに好ましくは９５質量％以上である。
【００５０】
上記実施形態の通り、本発明の製造方法では、親水性高分子成分としてポリエチレングリコールを用いることが好ましいが、ポリエチレングリコールに限るものではなく、ポリビニルピロリドンや一部がケン化されたポリビニルアルコールを用いてもよい。また、２種以上の親水性高分子成分を混合してもよい。
【００５１】
上記の要件を満たす親水性高分子成分は、工業製品として存在するものを単独で用いる他、数種を混合して調整したものであってもよく、さらには、より重量平均分子量の大きいものを原料として化学的或いは物理的処理によって適応した重量平均分子量として生成させたものであってもよい。
【００５２】
また、疎水性高分子に対する非溶媒としては、水およびアルコール化合物などが挙げられる。これらのうち、製造原液の調整の容易さ、親水性高分子の分布形成、保存中の組成変化の起きにくさ、取扱いの容易さなどの観点から、グリセリンが好ましい。
【００５３】
また、上記の親水性高分子中に含まれる水分率は３．０質量％以下であることが好ましく、より好ましくは２．５質量％以下であり、さらに好ましくは２．０質量％以下である。これは、相分離における希薄相を形成する親水性高分子に非溶媒である水分が少ないと、相分離時間のばらつきが低減することができるからである。水分率は、赤外線水分計やカールフィッシャー法により測定できる。
【００５４】
さらに、上記製膜原液における疎水性高分子成分及び親水性高分子成分の混合比率としては、特に限定されるではないが、疎水性高分子成分が２０質量％以上４０質量％以下、親水性高分子成分が８質量％以上３０質量％以下、残部が溶媒であることが好ましく、疎水性高分子成分が２３質量％以上３５質量％以下、親水性高分子成分が１０質量％以上２５質量％以下、残部が溶媒であることがより好ましい。この範囲の製膜原液を用いて多孔質膜を製膜することで、親水性高分子成分の残量を所定の量に調整することが容易になるとともに、強度が高く薬品耐性及び透水性に優れる多孔質膜を簡易に得ることが可能となる。
【００５５】
また、上記の製造方法において、その製膜時に、製膜原液を凝固させる、水を主成分とする溶液の溶液温度（Ｔｂ℃）が、製膜原液の温度（Ｔｄ℃）に対して、Ｔｂ≦Ｔｄ＋５０の関係を満たし、且つ、製膜原液の濁り点温度（Ｔｃ℃）が、Ｔｃ≦Ｔｂの関係を満たすことが好ましい。このような温度範囲の関係を満たした条件下で製膜することにより、高い透水性の多孔質膜が得られるとともに、凝固液の拡散速度が上がるため、親水性高分子成分の少なくとも一部が多孔質体の骨格中に埋抱された状態で凝固が完了するので、親水性高分子成分の残量を望ましい範囲に調整することができる。
また製膜原液の温度（Ｔｄ℃）と濁り点温度（Ｔｃ℃）は、Ｔｄ＞Ｔｃ＋１０℃を満たすことが好ましい。このような条件下で製膜することにより、原液が均一な状態になるため表面孔径指数のばらつきを低減できクリープ寿命を高くすることができる。
【００５６】
さらに、上記の製造方法において、中空糸状の多孔質膜を製造する場合、製造時の成型用ノズルとして二重管状のノズルを用い、製膜原液を中空形成剤とともに二重管状のノズルから押し出し、上記の溶液が貯留された溶液槽で凝固させることが好ましい。このようにすることで、中空糸膜の膜構造を有する多孔質膜を簡易に製造することができる。ここで用いる二重管状の成型用ノズル及び中空形成剤は、この種の分野において常用されている公知のものを、特に制限なく用いることができる。なお、本明細書において、中空糸膜の膜構造を有する多孔質膜を多孔性中空糸膜ともいう。
【００５７】
上記多孔性中空糸膜を製造する製造装置の一例を図１に示す。多孔性中空糸膜の製造装置は、二重管状の成形用ノズル１０と、製膜原液を凝固させる溶液が貯留される溶液槽２０と、成形用ノズル１０から吐出された成膜原液が溶液槽２０中の溶液に到達するまでに通過する空走部を覆う容器３０と、多孔性中空糸膜４０を搬送して巻き取るための複数のローラ５０を備えている。１個目のローラが第一水中ローラ６０である。
【００５８】
二重管状の成形用ノズル１０から押し出した製膜原液は、空走部を経て、溶液槽２０を通過させる。空走部を製膜原液が通過する時間は０．２から１０秒が望ましい。また、中空部を形成させるために、二重管状の成形用ノズル１０の最内部の円環に、中空形成剤を流す。中空形成剤は、製膜原液の共通溶媒と水を、共通溶媒が２５から９５の質量比となるように混合した水溶液を用いると良い（ここで、質量比は水溶液に対する共通溶媒の質量％）。このように混合した水溶液を用いることで、多孔性中空糸膜の内表面側の孔径を制御することができる。ここで、２５質量比以上であれば、内表面（ここでは孔径が大きい表面）側の孔径を外表面（ここでは孔径が小さい表面）側の孔径の３０倍以上にすることができ、高い透水性能を発現させることができる。９５質量比よりも大きいと、内表面側の凝固が遅いため、紡糸安定性がきわめて悪くなる。
【００５９】
また製膜原液の溶液槽（溶液中）における滞留時間は５．０秒以上であることが望ましい。溶液槽の滞留時間を５．０秒以上にすると、膜厚中央部から内表面に存在する製膜原液の共通溶媒が、溶液槽中の非溶媒と拡散し交換される時間が確保される。そのため、凝固が促進され、適度な状態で相分離が停止するため、断面の膜構造の連通性が良くなる。また、滞留時間が長いと、多孔質膜の断面における外表面付近での収縮する時間が長くなり、結果として、多孔質膜の他方の表面を０、一方の表面を１として規格化した膜厚において０．９から１．０までの位置に孔径０．５μｍ以上の孔を有する膜にすることができる。
【００６０】
滞留時間は、さらに望ましくは５．０秒以上５０秒以下である。５０秒以下であれば工程が短くなり簡略化することができる。さらに望ましくは６．０秒以上４５秒以下である。溶液槽は、目的によって、１段でもよく、２段以上の複数になってもよい。複数の場合は、各段の合計の滞留時間が、上記の範囲になればよい。
【００６１】
また製膜原液の溶液槽において製膜原液が溶液槽に到達してから、第一水中ローラに到達するまでの滞留時間は３．０秒以上が好ましい。３．０秒以上であると、製膜原液が固化してから中空糸膜が屈曲するため、最表面の孔径と第２表面目の孔径の比が変化しないため、中空糸膜の断面周方向の表面孔径指数のばらつきが小さくなり高いクリープ耐性を発現させることができる。
一方、第一水中ローラまでの到達時間が短く固化が十分でない場合、表面は固化しているのに対して、内部は固化していない。そのため、その状態でロールによって屈曲されることで内部の孔が引き延ばされ、最表面と第２表面の孔径差がつきにくい。さらに好ましくは３．５秒以上である。
第一水中ローラでの中空糸膜の抱き角は３０°以上１４５°以下であることが好ましい。なお、第一水中ローラでの中空糸膜の抱き角とは、第一水中ローラに接触する前の製膜原液からなる紡糸がなすラインと第一水中ローラから離れた製膜原液からなる紡糸がなすラインとがなす角度のうち小さい方の角度をいう。
３０°以上であるとローラと中空糸膜の接触面積が確保できるため、中空糸膜のたるみやローラから外れることなく安定的に製造することができる。１４５°以下であればローラ側に対して反対側の面の内部の孔が引き延ばされないため、表面孔径指数が小さくなり高いクリープ耐性を発現させることができる。上記抱き角は好ましくは４０°以上１４０°以下であり、さらに好ましくは４５°以上１３５°以下である。ローラの材質などは特に限定されるものではない。
本実施形態の中空糸膜においては、製膜時にローラ側に位置していた内面の表面孔径指数と製膜時にローラ側に対して反対側に位置していた内面の表面孔径指数との差が、１．３以下であれば高いクリープ耐性を有する。上記差は、好ましくは１．２以下であり、さらに好ましくは１．１以下であり、特に好ましくは０．８以下である。本実施形態の中空糸膜では、断面における内面の任意の２箇所において表面孔径指数の差が、上記範囲を満たすことも好ましい。
【００６２】
溶液槽の温度は、上記に示した関係を満たせば特に限定はされないが、４５℃以上９５℃以下が好ましく、さらに好ましくは５０℃以上９０℃以下である。溶液槽が複数になる場合は、温度条件を各溶液槽ごとに変更してもよい。
【００６３】
また、上記の空走部分には、空走部の温度、湿度をコントロールするための容器を設けてもよい。この容器に関しては、とくに形状等限定はされないが、例えば角柱状や円柱状があり、また密閉されたものでもよく、そうでなくてもよい。
【００６４】
空走部の温度環境は、３℃以上９０℃以下が好ましい。この範囲にあれば安定的な温度制御が可能であり、可紡性を維持できる。望ましくは５℃以上８５℃以下の範囲である。また、相対湿度は、２０％から１００％の範囲である。
【００６５】
さらに、製膜原液に用いる共通溶媒として、上記の疎水性及び親水性高分子成分を溶かすものであれば特に限定されるものではなく、公知の溶媒を適宜選択して用いることができる。製膜原液の安定性を向上させる観点で、共通溶媒として、Ｎ−メチルピロリドン（ＮＭＰ）、ジメチルホルムアミド（ＤＭＦ）、ジメチルアセトアミド（ＤＭＡｃ）及びジメチルスルホキシド（ＤＭＳＯ）からなる群より選択される少なくとも１種の溶媒を用いることが好ましい。また、上記の群から選択される少なくとも１種の共通溶媒と他の溶媒との混合溶媒を用いてもよい。この場合、前記の群から選択される共通溶媒の合計量が、混合溶媒全量に対し、好ましくは８０質量％以上、より好ましくは９０質量％以上含む混合溶媒を用いることが好ましい。
【００６６】
本実施形態の多孔質膜の製造方法における製膜原液は、二重管状の成形用ノズル１０から流出させる温度における溶液粘度が５０Ｐａ・ｓ以上２００Ｐａ・ｓ以下であることが好ましく、６０Ｐａ・ｓ以上１９０Ｐａ・ｓ以下であることがより好ましい。溶液粘度が５０Ｐａ・ｓ以上であると、多孔性中空糸膜を作製する場合に二重管状の成形用ノズル１０から流出させた製造原液が、自重で垂れ落ちることなく、空走時間を長く取ることができる。さらに相分離の速度が遅くなるため相分離時間が長くなり、膜の断面、特に溶液槽中の非溶媒の拡散が遅れる内表面側を大孔径化することができる。さらに該溶液粘度範囲内で中空形成剤の質量比にすることで、表面孔径指数を高くすることができる。また、溶液粘度が２００Ｐａ・ｓ以下であると、二重管状の成形用ノズル１０から一定流量で安定して押し出すことが可能となり、膜性能のばらつきが生じにくい。
【００６７】
成型用のノズル１０の吐出口の最外径と多孔性中空糸膜の外径の比を絞り比（＝吐出口の最外径／多孔性中空糸膜の外径）と定義した場合に、絞り比は１．００以上が好ましい。
【００６８】
上記範囲の粘度である製膜原液の場合、相分離速度が速いために、多孔性中空糸膜の断面、特に断面外表面付近にボイドが生成される可能性が高いが、絞り比を１．００以上にすることにより、ボイド生成が抑制され三次元網目構造にすることができる。
【００６９】
製膜後に、必要に応じて熱処理をおこなってもよい。熱処理の温度は、４５℃以上１００℃以下が好ましく、５０℃以上９５℃以下がさらに好ましい。この温度範囲であれば、透水量が大幅に低下することなく、熱処理をおこなうことができる。
【００７０】
これらの製造方法を用いることによって、従来の多孔質膜では成し得なかった、高い阻止性能を持ち、かつ透水性能と強度に優れ、長期に安定的な濾過運転が可能な多孔性中空糸膜を簡易且つ安定に製造することができる。
【実施例】
【００７１】
以下、本発明を実施例及び比較例によってさらに具体的に説明するが、本発明は、これらの実施例のみに限定されるものではない。
【００７２】
ここでは、本発明の実施例および比較例の多孔質膜からなる多孔性中空糸膜（以下において、単に中空糸膜と称する場合がある。）を製造し、評価した。
なお、本実施例において用いた測定方法は以下のとおりである。以下の測定は特に記載がない限り全て２５℃で行っている。
以下では、評価方法について説明した後、実施例及び比較例の製造方法及び評価結果について説明する。
【００７３】
［１］外径及び内径（ｍｍ）の測定
中空糸膜を膜長手方向に垂直な向きにカミソリなどで薄く切り、顕微鏡を用いて断面の内径の長径と短径、外径の長径と短径を測定し、以下の式（２）、（３）により、それぞれ内径と外径を決定した。また、膜厚Ｄ（ｍｍ）は式（４）で表される。
【数１】
2020171923.tif 000003
【数２】
2020171923.tif 000004
【数３】
2020171923.tif 000005
【００７４】
［２］純水透水量（Ｌ／ｍ２／ｈｒ）
約１０ｃｍ長の湿潤中空糸膜の一端を封止し、他端の中空部内へ注射針を入れ、注射針から０．１ＭＰａの圧力にて２５℃の純水を中空部内へ注入し、外表面へと透過してくる純水の透過水量を測定し、以下の式（５）により純水透水量Ｆを決定した。ここで、膜有効長とは、注射針が挿入されている部分を除いた、正味の膜長を指す。
【数４】
2020171923.tif 000006
なお、透水係数Ｐは、上述のようにして測定した膜厚Ｄと純水透水量Ｆとから、Ｐ［Ｌ／ｍ２／ｈｒ／ｍｍ］＝Ｆ／Ｄの関係に基づいて算出した。
【００７５】
［３］耐圧縮強度（ＭＰａ）
約５ｃｍ長の湿潤中空糸膜の一端を封止し、他端を大気開放とし、外表面より４０℃の純水を加圧し大気開放端より透過水を出した。このとき膜供給水を循環させることなくその全量を濾過する方式、即ち全量濾過方式を取った。
加圧圧力を０．１ＭＰａより０．０１ＭＰａ刻みで昇圧し、各圧力にて１５秒間圧力を保持し、この１５秒間に大気開放端より出てくる透過水をサンプリングした。中空糸膜の中空部が潰れないうちは加圧圧力が増すにつれて透過水量（質量）の絶対値も増してゆくが、加圧圧力が中空糸膜の耐圧縮強度を超えると中空部が潰れて閉塞が始まるため、透過水量の絶対値は加圧圧力が増すにも関わらず、低下する。透過水量の絶対値が極大になる加圧圧力を耐圧縮強度とした。
【００７６】
［４］圧縮クリープ係数
約５ｃｍ長の湿潤中空糸膜の一端を封止し、他端を大気開放とし、外表面より４０℃の純水を加圧し大気開放端より透過水を出した。このとき膜供給水を循環させることなくその全量を濾過する方式、即ち全量濾過方式を取った。
加圧圧力を、圧縮強度から０．０５ＭＰａ減算した値に設定し、中空糸膜が潰れるまで連続に加圧した。長期に時間が経過すると中空糸膜は楕円形上に扁平してくるが、完全につぶれた時を、潰れと判断した。同様の試験を３回行い、最も潰れるまでの時間が短かった点を潰れた時間として採用した。
次に、横軸を負荷時間、縦軸を負荷圧力とした両対数グラフ上に、耐圧縮強度（時間は０．００８時間とした）と、耐圧縮強度から０．０５ＭＰａ減算した圧力値で潰れが生じた時間をプロットした（図２中、４点のうちの左側２点）。この２点から長時間側に補外し、１０〜１０００時間の間で潰れる点を予測し、次の加圧圧力を決定した。この方法により、２点を追加し圧縮強度の点を含めた計４点で最小二乗法による近似曲線により傾きを算出した。この傾きを、圧縮クリープ係数とした。圧縮クリープ係数の算出方法を図２に示す。圧縮クリープ係数は、値が大きいほど圧縮クリープ耐性が高いことを示す。
【００７７】
［５］内外表面孔径（μｍ）
ＨＩＴＡＣＨＩ製電子顕微鏡ＳＵ８０００シリーズを使用し、加速電圧３ｋＶで、中空糸膜の外表面と内表面とを撮影した。２０個以上の孔の形状が確認できる倍率で、例えば、実施例２では一方の表面（この場合、内表面）を２５０倍で、撮影を行った。
撮影した画像を用いて、例えば、国際公開第２００１／５３２１３号公報に記載されているように、画像のコピーの上に透明シートを重ね、黒いペン等を用いて、最表面部分の孔部分を黒く塗り潰し、透明シートを白紙にコピーすることにより、孔部分は黒、非孔部分は白と明確に区別した。その後に市販の画像解析ソフトＷｉｎｒｏｏｆ６．１．３を使い、判別分析法により二値化を行った。こうして得た二値化画像の占有面積を求めることにより、一方の表面、他方の表面の開孔率を求めた。
孔径は、表面に存在した各孔に対して円相当径を算出し、孔径の大きい方から順に各孔の孔面積を足していき、その和が各孔の孔面積の総和の５０％に達するところの孔の孔径で決定した。
また、一方の表面の最表面／他方の表面の孔径比は、上記のようにして求めた一方の表面の最表面の孔径の平均値と他方の表面の孔径の平均値との比である。
【００７８】
［６］表面孔径指数（―）
上記［５］に記載のとおり中空糸膜の一方の表面（実施例の場合、内表面）を撮影し、撮影した画像を用いて、一方の表面の最表面部分の孔部分を黒く塗り潰し、孔径を算出した。
また、同じ画像において、膜厚方向にみて最表面の孔の中に観察することができる孔であって、その中で最も一方の表面側に観察される孔を第２表面の孔として、その孔の孔径を算出した。
最表面の孔と第２表面の孔との例を図３（Ｂ）に示す。なお、図３（Ｂ）は、図３（Ａ）に示す実施例３の多孔質膜の内表面の電子顕微鏡写真（２５０倍）の拡大図である。
表面孔径指数は、一方の表面の最表面の孔径と第２表面の孔径との比により算出した。表面孔径指数は、中空糸膜製膜時にローラ側（図１参照）となった面とローラ側に対して反対側（図１参照）となった面との両方について算出した。
一方の表面が中空糸膜の内表面の場合、ローラ側となった面とローラ側に対して反対側となった面とは、中空糸膜の流路の中心を挟んで対向する。より具体的に述べると、ローラ側となった面での算出箇所とローラ側に対して反対側となった面での算出箇所とは、中空糸膜の延在方向に直交する断面において中空糸膜の流路の中心に関して反対側に位置する。
【００７９】
［７］断面孔径（μｍ）
断面孔径は、膜を膜厚方向に１０分割して規格化し、他方の表面を０とし、一方の表面側を１とした場合、０〜０．１の領域、０．１〜０．２の領域・・・０．９〜１．０の領域の１０の領域の孔径を測定し、断面の孔径のプロファイルを解析して算出した。
まず、１０分割した膜の断面の孔を１００個以上の孔の形状が確認できる倍率にて走査型電子顕微鏡で撮影した画像を用いて、例えば、国際公開第０１／５３２１３号に記載されているように、電子顕微鏡画像のコピーの上に透明シートを重ね、黒いペン等を用いて孔部分を黒く塗り潰し、その後透明シートを白紙にコピーすることにより、孔部分は黒、非孔部分は白と明確に区別した。孔の外周が、断面を分割した境界線と交わる場合は、その孔は測定対象と見なさなかった。
市販の画像解析ソフトＷｉｎｒｏｏｆ６．１．３を利用して、判別分析法により二値化を行い、孔部分の面積の総和を求めた。また各孔の円相当径を算出し、円相当径を降順に並べ、最大の孔から順に孔の面積を加算した際に、その総和が、すべての孔の面積の１／２に相当する孔の円相当径を、断面の孔径とした。
膜厚位置０．９〜１．０の領域の断面孔径を、表１に示す。
【００８０】
［８］ウイルス阻止性能（―）
供試ウイルスとして大腸菌ファージＭＳ−２（Ｂａｃｔｅｒｉｏｐｈａｇｅ  ＭＳ−２  ＮＢＲＣ１３９６５）（粒径約２５ｎｍ）を用い、大腸菌中で１０７ｐｆｕ／ｍＬオーダーに増殖させ、０．１ｍＭリン酸バッファーにてｐＨ７に調製し、これを試験原液とした。そして、次の非破壊性試験により、多孔性中空糸膜のウイルス阻止性能を評価した。
【００８１】
湿潤した多孔性中空糸膜を有効長１２ｃｍ程度に切断した。その多孔性中空糸膜を筒状ケース内、多孔性中空糸膜の片端は封止し、片端は開放できるように固定した。そのケース内に液の供給口を設け、その供給口から１０００ｍＬのファージ溶液を２０ｋＰａの圧力をかけて送液し、ファージ溶液を多孔性中空糸膜に外側から内側に向けて濾過させた。そして、多孔性中空糸膜の開口した端部から濾過液を取り出し、その終流２０ｍＬをサンプリングした。試験原液、サンプリングされた濾過液の大腸菌ファージＭＳ２をそれぞれ定量し、以下の式（６）より、大腸菌ファージＭＳ２の阻止性能（除去性能）を算出した。
【数５】
2020171923.tif 000007
【００８２】
以下の［９］、［１０］は疎水性高分子成分としてＰＶＤＦ樹脂を用いた場合の測定方法である。
【００８３】
［９］多孔質膜中のＰＶＤＦ樹脂１００質量％に対するポリエチレングリコール含有率測定（膜中のＰＥＧ残存量測定）
日本電子社のＬａｍｂｄａ４００をＮＭＲ測定装置として用い、溶媒にｄ６−ＤＭＦを、内部標準（０ｐｐｍ）にテトラメチルシランを各々用いて、多孔質膜の１Ｈ−ＮＭＲ測定を実施した。得られたスペクトルにおいて、３．６ｐｐｍ付近に現れるポリエチレングリコール由来のシグナルの積分値（ＩＰＥＧ）と、２．３〜２．４と、２．９〜３．２ｐｐｍ付近に現れるＰＶＤＦ樹脂由来のシグナルの積分値（ＩＰＶＤＦ）とから、次式によって算出した。
ポリエチレングリコール含有率（質量％）＝｛４４（ＩＰＥＧ／４）／６０（ＩＰＶＤＦ／２）｝×１００
【００８４】
［１０］多孔質膜中のポリエチレングリコール重量平均分子量測定
多孔質膜０．１ｇをアセトン１０ｍＬに溶解し、その溶液を１００ｍＬの水中に滴下し、膜を構成する高分子は再沈殿させ、膜中に残存していたポリエチレングリコールは水溶液として分離した。その後、ポリエチレングリコールを含む溶液をエバポレーターで濃縮し、その後、下記の移動相液で溶解しポリエチレングリコール溶液とした。得られた溶液を２００ｍＬ用い、以下の条件でＧＰＣ測定を行いその重量平均分子量（ポリエチレングリコール標準試料換算）を求めた。
装置  ：ＨＬＣ−８２２０ＧＰＣ（東ソー株式会社）
カラム：Ｓｈｏｄｅｘ  ＳＢ−８０３ＨＱ
移動相：０．７ｍＬ／ｍｉｎ  ＫＨ２ＰＯ４（０．０２ｍＭ）＋Ｎａ２ＨＰＯ４（０．０２ｍＭ）水溶液
検出器：示差屈折率検出器
【００８５】
［１１］製膜原液の溶液粘度測定
広口ビンに入れた製造原液を恒温槽に入れ、液温が二重管ノズルから押し出される温度になるように設定した。Ｂ型粘度計を用いて粘度の測定を行った。
【００８６】
次に、各実施例及び比較例の製造方法について説明する。
【００８７】
（実施例１）
ＰＶＤＦ（アルケマ社製、ＫＹＮＡＲ７６１）２５質量％と、ポリエチレングリコール重量平均分子量３５０００（メルク社製、ポリエチレングリコール３５０００）１６質量％とを、Ｎ−メチルピロリドン５９質量％に８０℃で溶解させ製膜原液とした。
【００８８】
この製膜原液を二重環紡糸ノズルから中空形成剤としてＮ−メチルピロリドン８０質量％の水溶液と共に押し出し、空走距離を経て、８３℃の水中で凝固させ、その後６０℃の水中で脱溶媒を行い、多孔性中空糸膜を得た。８３℃の水中において第一水中ローラまでの滞留時間は４．０秒とし、溶液槽の滞留時間は２５秒とした。得られた多孔性中空糸膜を６０℃にて湿熱処理を行った。
膜の性質を、以降の例を含め、表１にまとめた。
【００８９】
（実施例２）
ＰＶＤＦ（アルケマ社製、ＫＹＮＡＲ７６１）１０質量％と、Ｐ（ＶＤＦ−ＨＦＰ）（アルケマ社製、ＫＹＮＡＲＦＬＥＸ  ＬＢＧ）１５質量％、ポリエチレングリコール重量平均分子量３５０００（メルク社製、ポリエチレングリコール３５０００）１８質量％とを、Ｎ−メチルピロリドン５７質量％に８０℃で溶解させ製膜原液とした以外は、実施例１と同様の方法で多孔性中空糸膜を製膜した。
【００９０】
（実施例３）
Ｐ（ＶＤＦ−ＨＦＰ）（アルケマ社製、ＫＹＮＡＲＦＬＥＸ  ＬＢＧ）２５質量％、ポリエチレングリコール重量平均分子量３５０００（メルク社製、ポリエチレングリコール３５０００）１８質量％を、Ｎ−メチルピロリドン５７質量％に８０℃で溶解させ製膜原液とした以外は、実施例１と同様の方法で多孔性中空糸膜を製膜した。
図３（Ａ）は本実施例３の多孔質膜（多孔性中空糸膜）の一方の表面（この場合、内表面）の電子顕微鏡写真（２５０倍）である。
【００９１】
（実施例４）
Ｐ（ＶＤＦ−ＨＦＰ）（アルケマ社製、ＫＹＮＡＲＦＬＥＸ  ＬＢＧ）２５質量％、ポリエチレングリコール重量平均分子量３５０００（メルク社製、ポリエチレングリコール３５０００）１６質量％を、Ｎ−メチルピロリドン５９質量％に８０℃で溶解させ製膜原液とした。第一水中ローラまでの滞留時間を５．０秒とした以外は実施例１と同様の方法で多孔性中空糸膜を製膜した。
【００９２】
（実施例５）
多孔性中空糸膜の外径を０．９ｍｍ、内径を０．５ｍｍとした以外は、実施例３と同様の方法で多孔性中空糸膜を製膜した。
【００９３】
（実施例６）
多孔性中空糸膜の外径を１．１ｍｍ、内径を０．６ｍｍとした以外は、実施例３と同様の方法で多孔性中空糸膜を製膜した。
【００９４】
（実施例７）
多孔性中空糸膜の外径を１．１ｍｍ、内径を０．６ｍｍ、第一水中ローラまでの滞留時間を３．５秒とした以外は、実施例３と同様の方法で多孔性中空糸膜を製膜した。
【００９５】
（実施例８）
多孔性中空糸膜の外径を１．１ｍｍ、内径を０．６ｍｍ、第一水中ローラでの抱き角を３０°とした以外は、実施例３と同様の方法で多孔性中空糸膜を製膜した。
【００９６】
（実施例９）
多孔性中空糸膜の外径を１．１ｍｍ、内径を０．６ｍｍ、第一水中ローラでの抱き角を１４５°とした以外は、実施例３と同様の方法で多孔性中空糸膜を製膜した。
【００９７】
（比較例１）
８３℃の水中において第一水中ローラまでの滞留時間を２．０秒とした以外は、実施例１と同様の方法で多孔性中空糸膜を製膜した。第一水中ローラまでの時間が短いため、ローラに対して反対側の一方の表面（内表面）の表面孔径指数が低いためクリープ係数が小さくなった。
【００９８】
（比較例２）
８３℃の水中において第一水中ローラまでの滞留時間を２．０秒とした以外は、実施例３と同様の方法で多孔性中空糸膜を製膜した。第一水中ローラまでの時間が短いため、ローラに対して反対側の一方の表面（内表面）の表面孔径指数が低いためクリープ係数が小さくなった。
【００９９】
（比較例３）
第一水中ローラの抱き角を２０°とした以外は実施例３と同様の方法で多孔性中空糸膜を製膜した。抱き角が小さいため、中空糸膜の製造が安定しないためサンプル採取不可であった。
【０１００】
（比較例４）
多孔性中空糸膜の外径を１．１ｍｍ、内径を０．６ｍｍ、第一水中ローラでの抱き角を１５０°とした以外は、実施例３と同様の方法で多孔性中空糸膜を製膜した。抱き角が大きいため、ローラに対して反対側の一方の表面（内表面）の表面孔径指数が低いためクリープ係数が小さくなった。
【０１０１】
【表１】
2020171923.tif 000008
【符号の説明】
【０１０２】
１０  二重管状の成形用ノズル
２０  溶液槽
３０  容器
４０  多孔性中空糸膜
５０  ローラ
６０  第一水中ローラ
【図１】
2020171923.tif 000009
【図２】
2020171923.tif 000010
【図３】
2020171923.tif 000011